СПОСОБ ТВЕРДОГО АНОДИРОВАНИЯ ИЗДЕЛИЙ ИЗ АЛЮМИНИЕВЫХ СПЛАВОВ
PROCEDURE FOR HARD ANODISING ITEMS OUT OF ALUMINIUM ALLOYS

Изобретение относится к электрохимической обработке поверхности алюминиевых сплавов и может быть использовано для авиационной, космической, автомобильной промышленности, а также для строительных и архитектурных сооружений, в пневматических системах управления, силовой энергетике и других объектах современной техники.
2
Известны способы анодирования в 15-35% растворе серной кислоты. Они обычно проводятся при достаточно низких температурах (около -5 до +5°С) и высоких плотностях тока (2,5-15 А/дм). В процессе анодирования существенно увеличивается напряжение - от 40 до 100 В (В.Ф.Хенли. Анодное оксидирование алюминия и его сплавов. М., Металлургия, 1986, стр.70).
Такие способы твердого анодирования используются для создания износостойких покрытий на редукторах, деталях шасси самолетов и других аналогичных объектах. Однако размеры ванн для анодирования с такими параметрами малы и это сдерживает применение твердого анодирования для изделий современной техники.
Известен способ твердого анодирования, при котором в раствор серной кислоты добавляют органические соединения на основе лигнина.
Нанесение твердой анодно-оксидной пленки осуществляют из раствора, содержащего, г/л:
Серная кислота
60-350
Лигнин,
лигносульфоновая кислота,
лигносульфонатные
соли (лигносульфонат
натрия, лигносульфонат
аммония)
0,5-5,0
при температуре 0-10°С, напряжении до 98 В.
(Патент США №4270991, C25D 11/08, C25D 11/10, 1981 г.).
К недостаткам этого способа относятся низкая температура и высокое напряжение. Такое сочетание уменьшает коррозионную стойкость в открытой атмосфере и создает условия для формирования оксидной пленки темно-серых тонов, что делает невозможным дальнейшее окрашивание пленки с целью обеспечения высокой декоративности.
Наиболее близким по технической сущности и назначению к предлагаемому является способ, осуществляемый в растворе, содержащем, г/л:
Сульфат алюминия
200-250
Винная кислота
110-140
Щавелевая кислота
60-90
Триэтаноламин, мл/л
40-60
2
при температуре 5-40°С, напряжении - 20-40 В, плотности тока - 1,5-3,0 А/дм.
(P.G.Sheasby, R.Pinner. The Surface Treatment and Finishing of Aluminium and its Alloys. Finishing Publications Ltd, Trowbridge, UK, Sixth edition, V.2, 2001, p.768), прототип.
К недостаткам этого способа относятся пониженная твердость и коррозионная стойкость, ограниченная декоративность, поскольку, как и в выше приведенном примере, в процессе анодирования поверхность темнеет и дальнейшее окрашивание покрытия не приводит к положительным результатам.
Кроме того, сточные воды загрязняются большим количеством сульфата алюминия, что требует дополнительных затрат на их очистку.
Предлагается способ твердого анодирования изделий из алюминиевых сплавов, включающий обработку изделий при постоянном токе, осуществляемый в растворе электролита, при следующем содержании в нем компонентов (г/л):
Серная кислота
70-140
Щавелевая кислота
30-80
Винная кислота
5-20
Лимонная кислота
2-15
Борная кислота
1-5
при этом обработку при постоянном токе ведут при температуре 18-25°С ступенчато: первую ступень осуществляют при напряжении 5-10 В, 0,5-5 мин; вторую ступень - при напряжении 15-28 В до образования покрытий требуемой толщины.
Предлагаемый способ твердого анодирования изделий из алюминиевых сплавов отличается от прототипа тем, что электролит дополнительно содержит лимонную, борную и серную кислоты при следующем соотношении компонентов (г/л):
Серная кислота
70-140
Щавелевая кислота
30-80
Винная кислота
5-20
Лимонная кислота
2-15
Борная кислота
1-5
при этом обработку при постоянном токе ведут при температуре 18-25°С ступенчато: первую ступень осуществляют при напряжении 5-10 В, 0,5-5 мин; вторую ступень - при напряжении 15-28 В до образования покрытий требуемой толщины.
Технический результат - повышение коррозионной стойкости, твердости, скорости роста пленки, обеспечивая возможность ее окрашивания в различные цвета и, как следствие, увеличение срока службы изделий, производительность процесса анодирования и улучшение экологии.
Предлагаемый способ позволяет формировать кристаллическую γ-структуру получаемой пленки с размером кристаллов 50-70 нанометров, что обеспечивает повышение коррозионной стойкости и твердости. Состав и соотношение компонентов электролита при проведении процесса по предлагаемому режиму дает возможность получать бесцветную пленку, позволяющую окрашивать изделие в желаемый цвет. Кроме того, предлагаемый способ позволяет проводить анодирование на обычных линиях в крупногабаритных ваннах, обеспечивая анодирование крупных изделий.
Все это позволяет увеличить срок службы изделий, расширить сортамент получаемых изделий и, исключая слив вредных составляющих электролита, улучшить экологию окружающей среды.
Пример осуществления
3
2
Испытания предлагаемого способа проводили на профилях толщиной 3 мм алюминиевого сплава АД31Т. Из них вырезали механическим фрезерованием образцы размером 100×50 мм. Перед анодированием их травили в растворе 5% NaOH, промывали, осветляли в 30% HNO, промывали. Анодирование проводили при плотности тока 3 А/дм. Напряжение для образцов, анодированных по предлагаемому способу, составляло 7 В, 2 мин + 22 В, 35 мин, температура 20°С. Также проводили испытания способа прототипа. Напряжение при анодировании в этом случае составляло 40 В, температура 35°С. Составы растворов приведены в табл.1. При одинаковой толщине анодно-оксидной пленки твердость ее по предлагаемому способу в среднем на 20%, а скорость роста на 30% выше, чем по прототипу (табл.2). Анодно-оксидная пленка, полученная по предлагаемому способу, практически не меняет исходного цвета алюминиевого сплава, она может окрашиваться электролитическими и адсорбционными способами более чем в 50 различных цветов. Пленка, полученная по способу-прототипу, не подвергается окрашиванию.
Коррозионная стойкость пленки, определенная в лабораторных условиях по ГОСТ 9.031-74, для предлагаемого способа соответствует принятой в стандартах классификации "совершенно стойкая". Для прототипа пленка классифицируется как "стойкая". Коррозионная стойкость ее в 5-10 раз меньше, чем пленки полученной по предлагаемому способу. Соответственно коррозионная долговечность по прогнозам, составленным на основе атмосферных испытаний в различных климатических зонах, для пленки, полученной предлагаемым способом в 5 раз выше, чем полученной по прототипу.
Такие же результаты получены на алюминиевых сплавах АМг2, АМг3, 1935.
Таблица 1
Использованные в примерах составы растворов
Содержание реактивов, г/л
Способ
№№
Серная кислота
Сульфат алюминия
Щавелевая кислота
Винная кислота
Лимонная кислота
Борная кислота
Триэта-ноламин
1
2
3
4
5
6
7
8
Предлагаемый
1
80
-
40
6
11
4
-
По прототипу
2
-
220
60
120
-
-
50
Таблица 2
Результаты определения характеристик на покрытии, полученном по предлагаемому способу и по прототипу на сплаве АД31Т
Способ
№№
Толщина пленки, мкм
Твердость, Hv кгс/мм<sup>2</sup>
Цвет пленки
Количество цветов после окраски пленки
Коррозионная стойкость
Прогноз долговечнос-ти, годы
Балы
% поражения
1
2
3
4
5
6
7
8
9
Предлагаемый
1
30
450
Бесцветная
>50
10
0
50
По прототипу
2
30
370
Темно-серая
0
8
0,11-0,25
10
Таким образом, предлагаемый способ твердого анодирования на изделиях из алюминиевых сплавов позволяет:
- повысить коррозионную долговечность в открытой атмосфере в 4,5-5,5 раза;
- повысить твердость анодно-оксидной пленки на 20-30%;
- увеличить скорость роста пленки процесса анодирования на 30-40%;
- обеспечить окрашивание пленки в различные цвета (>50);
- улучшить экологию;
- обеспечить ведение нового процесса твердого анодирования на любом предприятии, освоившем обычное анодирование.
Все это позволяет увеличить срок службы в 3-5 раз, производительность на 20-25%.